(57)【特許請求の範囲】
【請求項１】
電気伝導性を持つ多孔質基材の表面上に、電気伝導性を持つ炭素粉末と結着材との混合粉末を粉砕したものからなる中間層を形成したガス拡散層であって、
前記多孔質基材の表面粗さＲａよりも前記粉砕した混合粉末の平均粒子径Ｌが小さいことを特徴とするガス拡散層。
【請求項２】
前記多孔質基材の表面粗さＲａが８μｍ〜２０μｍであり、前記粉砕した混合粉末の平均粒子径Ｌが２μｍ〜５μｍであることを特徴とする請求項１記載のガス拡散層。
【請求項３】
電解質膜を挟んで対向配置された燃料極拡散層及び酸化剤極拡散層と、
前記燃料極拡散層及び酸化剤極拡散層の前記電解質膜に対向する面にそれぞれ配置された触媒層と、
を具備し、
前記燃料極拡散層及び酸化剤極拡散層の少なくとも一方は、電気伝導性を持つ多孔質基材と、電気伝導性を持つ炭素粉末と結着材との混合粉末を粉砕したものからなり前記基材の表面上に被着された中間層とを有し、前記多孔質基材の表面粗さＲａよりも前記粉砕した混合粉末の平均粒子径Ｌが小さいことを特徴とする燃料電池。
【請求項４】
前記多孔質基材の表面粗さＲａが８μｍ〜２０μｍであり、前記粉砕した混合粉末の平均粒子径Ｌが２μｍ〜５μｍであることを特徴とする請求項３記載の燃料電池。
【請求項５】
前記触媒層は、触媒粉末と結着材からなる混合粉末を粉砕したものを前記中間層に塗布して形成されたものであることを特徴とする請求項３又は４に記載の燃料電池。
【請求項６】
電気伝導性を持つ多孔質基材を用意する工程と、
電気伝導性を持つ炭素粉末と結着材との混合粉末を用意する工程と、
前記混合粉末の平均粒径Ｌが前記多孔質基材の表面粗さＲａよりも小さくなるように、前記混合粉末を不活性ガス中で粉砕する工程と、
前記粉砕された混合粉末を前記多孔質基材の表面上に積層することにより中間層を形成する工程と、
を含むことを特徴とするガス拡散層の製造方法。
【請求項７】
前記多孔質基材として表面粗さＲａが８μｍ〜２０μｍのカーボン系材料を用い、前記不活性ガスに中での粉砕により前記混合粉末の平均粒子径Ｌを２μｍ〜５μｍにすることを特徴とする請求項６記載のガス拡散層の製造方法。
【発明の詳細な説明】
【技術分野】
【０００１】
本発明の実施形態は、ガス拡散層と燃料電池、及びガス拡散層の製造方法に関する。
【背景技術】
【０００２】
燃料電池は、水素等の燃料ガスと空気等の酸化剤ガスを電気化学的に反応させることにより、燃料ガスの持つ化学的エネルギーを電気エネルギーに変換する装置である。この燃料電池は、イオン導電性を有する電解質層を挟んで配置した燃料極及び酸化剤極からなる単位セルと、個の単位セルを上下から挟むセパレータとで構成されている。セパレータには、それぞれの電極に反応ガス（燃料ガス、酸化剤ガス）を供給するためのガス供給溝が設けられている。
【０００３】
燃料電池は、使用されている電解質層により、アルカリ形燃料電池、リン酸形燃料電池、固体高分子形燃料電池、溶融炭酸塩形燃料電池、固体酸化物形燃料電池に分類されている。これら燃料電池のうち、電解質層として固体高分子膜を使用した固体高分子形燃料電池は、比較的低温で運転ができ、起動時間が短く、大きな出力密度が得られることから、定置電源用、車載電源用、携帯電源用として大きな注目を浴びている。
【０００４】
固体高分子形燃料電池の電解質層に使用される固体高分子電解質膜には、１０〜１００μｍ程度の厚さのパーフルオロカーボンスルホン酸膜、例えば全フッ化イオノマー等が用いられている。この固体高分子電解質膜は、燃料ガスと酸化剤ガスとを分離する反応ガス分離機能と、燃料極で生成された水素イオンを酸化剤極に運ぶ水素イオン伝導性とに優れている。
【０００５】
固体高分子電解質膜は、水分を含んでいる場合、良好な水素イオン導電性を示すものの、乾燥していると水素イオン導電性を著しく低下させる属性を持っている。また、固体高分子電解質膜が乾燥していると固体高分子電解質膜が劣化することが知られている。そのため、固体高分子電解質膜の乾燥を防ぐために、燃料ガス、酸化剤ガスに湿分を持たせることが必要である。また、燃料電池の反応においては酸化剤極にて水が生成するために、この水の除去を行わないと反応ガスの拡散性が低下し特性が著しく低下する。従って、固体高分子電解質膜の乾燥を防止し、生成される水の除去を行うことが、固体高分子電解質膜の劣化防止、電池特性低下防止のために必要である。
【０００６】
電極反応により生成された水の除去のために、一般に燃料極と酸化剤極は、水の排出性を良好にするためのガス拡散層と電極反応を起こす触媒層から構成されている。ガス拡散層には電気導電性のある多孔質基材が用いられており、水の排出性を良好とするために、多孔質基材に撥水材を付与したり、さらに撥水機能を有する微細孔を持つ中間層が設けられている。多孔質基材に中間層を設ける方法としては、中間層を構成する材料、例えばカーボンブラックと撥水材でインクを作製し、ダイコーター、バーコーターなどでインクを多孔質基材に塗布する方法がある。また、カーボンブラックと撥水材との混合粉末を乾式塗布により多孔質基材上に形成する方法もある。これらのうちで、混合粉末を乾式塗布により多孔質基材上に形成することにより中間層を製造するのが、製造コスト的に優れている。
【先行技術文献】
【特許文献】
【０００７】
【特許文献１】特開２００５−３１７２４０号公報
【発明の概要】
【発明が解決しようとする課題】
【０００８】
前述したように、ガス拡散層を製造する方法としては、多孔質基材の表面に炭素粉末と結着材との混合粉末を塗布するのが有望である。しかし、多孔質基材上に中間層を構成する混合粉末を塗布した場合、混合粉末の多孔質基材が多孔質基材に食い込みづらく、多孔質基材に対する混合粉末の定着性が悪くなる。このため、これを燃料電池に用いた場合に電池特性の劣化を招く問題があった。
【０００９】
また、多孔質基材の表面粗さＲａを１５μｍ以下にした方法も提案されているが、乾式塗布による中間層を形成する場合は、中間層を形成するための粉末が定着し、かつ多孔質基材を透過しない構造が必要である。多孔質基材の表面粗さが極端に小さくなると中間層の定着しなくなる恐れがある。
【００１０】
本発明が解決しようとする課題は、電気伝導性を持つ多孔質のガス拡散基材と中間層の定着を良好とすることができ、安定性に優れた中間層を持つガス拡散層を提供することにある。
【課題を解決するための手段】
【００１１】
実施形態のガス拡散層は、電気伝導性を持つ多孔質基材の表面上に、電気伝導性を持つ炭素粉末と結着材との混合粉末を粉砕したものからなる中間層を形成したガス拡散層であって、前記多孔質基材の表面粗さＲａよりも前記粉砕した混合粉末の平均粒子径Ｌが小さいことを特徴とする。
【発明の効果】
【００１２】
本発明によれば、電気伝導性を持つ多孔質なガス拡散基材と中間層の定着を向上させることができ、安定性に優れたガス拡散層を実現することができる。さらに、このガス拡散層を燃料電池に用いた場合に、燃料電池の特性向上に寄与することができる。
【図面の簡単な説明】
【００１３】
【図１】第１の実施形態に係わるガス拡散層の概略構成を示す断面図。
【図２】中間層を形成するための製造装置の構成を示す概念図。
【図３】表面粗さＲａと平均粒子径Ｌに対する定着性の関係を示す模式図。
【図４】第２の実施形態に係わる燃料電池の概略構成を示す断面図。
【発明を実施するための形態】
【００１４】
以下、実施形態の詳細について、図面を参照して説明する。
【００１５】
（第１の実施形態）
図１は、第１の実施形態に係わるガス拡散層の概略構成を示す断面図である。
【００１６】
本実施形態のガス拡散層は、多孔質基材１の表面上に中間層２を設けた構成となっている。多孔質基材１の表面粗さＲａは８μｍ以上であり、中間層２を構成する電気伝導性を持つ粒子と結着材の混合粉末の平均粒子径は５μｍ以下となっている。平均粒子径は、レーザー回折・散乱法によって求めた粒度分布の算術平均値を意味する。
【００１７】
以下に、本実施形態におけるガス拡散層の形成方法について述べる。多孔質基材１としては、厚さが１８０μｍで、表面粗さＲａが８μｍのカーボンペーパーを用いた。中間層２のカーボン粉末には、電化工業社製のデンカブラック（登録商標）を用い、結着剤には平均粒子径３００μｍのポリテトラフルオロエチレン粉末を用いた。カーボン粉末とポリテトラフルオロエチレン粉末の重量比は６０：４０とした。上記粉末をカッターミキサーで１分間混合し、中間層形成用粉末とした。
【００１８】
上記製作した多孔質基材、中間層形成用混合粉末を用いて、図２に示す装置を用いてガス拡散層を形成した。
【００１９】
図２は、中間層を形成するための製造装置であり、２０は基材吸引吸引ステージ、２１は中間層形成チャンバー、２２は混合物供給部、２３はガス供給部、２４は基材１としてのカーボンペーパー、２５はガス流量調整部、２６は排気ブロワー、２７は圧力調整弁を示している。
【００２０】
カーボンペーパー２４をガス拡散基材吸引ステージ２０上に設置した後、排気ブロワー２６を作動させ、圧力調整弁２７により吸引ステージ圧力を−３０ミリ水柱に調整し、カーボンペーパー２４をステージ２０側に吸引した。そして、カーボンペーパー２４を吸引しながら、カーボンペーパー２４を覆うように中間層形成チャンバー２１を被せた。次いで、ガス供給部２３から窒素を流通しつつ、混合物供給部２２より中間層形成用混合粉末を投入した。投入された中間層形成用混合粉末は、ガス供給部２３より供給されている窒素ガスにより粉砕され、平均粒子径Ｌが５μｍとなり、カーボンペーパー２４（基材１）上に積層されて中間層（２）が得られた。
【００２１】
中間層が積層された後に、窒素ガスを止めて、チャンバー２１を取り外し、中間層が積層されたガス拡散基材をローラーに通して中間層を固定し、これをガス拡散層Ａとした。中間層の目付け量は１ｍｇ／ｃｍ２ 、厚さ４０μｍとした。
【００２２】
比較例１として、多孔質基材に表面粗さＲａが５μｍの不織布を用いて、ガス拡散層Ａと同様の方法で中間層を設けてガス拡散層Ｂを製作した。
【００２３】
比較例２として、中間層のカーボン粉末にはデンカブラックを用い、結着剤には平均粒子径３００μｍのポリテトラフルオロエチレン粉末を用いた。カーボン粉末とポリテトラフルオロエチレン粉末の重量比は６０：４０とした。多孔質基材としては、拡散層Ａと同様に、表面粗さＲａが８μｍのカーボンペーパー（厚さ１８０μｍ）を用いた。上記粉末をカッターミキサーで１分間混合し、ガス拡散層Ａと同様の方法でガス拡散層Ｃを形成した。ガス拡散層Ｃでは中間層を形成する際の窒素圧力と流量を調整して、投入された中間層形成用混合粉末が平均粒子径Ｌが８μｍとなるようにした。
【００２４】
ガス拡散層Ｂ、ガス拡散層Ｃはローラーにて中間層を固定した後、エアーブラシにて空気を吹き付けると簡単に中間層が剥離し定着性が悪く、触媒層塗布の後工程に使えないものであった。これは、中間層を構成するカーボン粉末とポリテトラフルオロエチレン粉末の混合粉末の平均粒子径Ｌが多孔質基材の表面粗さＲａと同等であるために、中間層を構成する混合粉末が多孔質基材に食い込みづらく定着性が悪くなったためと思われる。
【００２５】
これに対し、ガス拡散層Ａは多孔質基材に対する中間層の定着性が極めて良好であり、上記と同様にローラーにて中間層を固定した後、エアーブラシにて空気を吹き付けても中間層が剥離することは全くなかった。また、ガス拡散層Ａにおいて、基材の表面粗さＲａを９μｍ，１０μｍと大きくしても同様の効果が得られた。さらに、ガス拡散層Ａにおいて、中間層の混合粉末の平均粒子径Ｌを４μｍ，３μｍと小さくしても、同様の効果が得られた。一方、ガス拡散層Ａの基材の表面粗さＲａを７μｍ，６μｍと小さくすると、ガス拡散層Ｂよりは良いものの中間層の剥離が生じやすくなった。さらに、ガス拡散層Ａにおいて、中間層の混合粉末の平均粒子径Ｌを６μｍ，７μｍと大きくすると、ガス拡散層Ｃよりは良いものの剥離が生じやすくなった。
【００２６】
また、ガス拡散層Ｂにおいて、基材の表面粗さＲａを４μｍと小さくしてもガス拡散層Ｂと同様の結果が得られ、中間層の混合粉末の平均粒子径Ｌを６μｍと大きくしても、同様の結果が得られた。さらに、ガス拡散層Ｃにおいて、基材の表面粗さＲａを７μｍと小さくしてもガス拡散層Ｃと同様の結果が得られ、中間層の混合粉末の平均粒子径Ｌを９μｍと大きくしても同様の結果が得られた。
【００２７】
これらの結果を纏めると、図３に示すように、表面粗さＲａ≧８μｍ，平均粒子径Ｌ≦５μｍの領域Ｐでは十分に良好な結果が得られ、Ｒａ＞Ｌの領域Ｑでは比較的良好な結果が得られ、Ｒａ≦Ｌの領域Ｒでは全く使い物にならないことが判明した。即ち、表面粗さＲａと平均粒子径Ｌとの関係は、Ｒａ＞Ｌが必須であり、Ｒａ≧８μｍ，Ｌ≦５μｍがより望ましいことが判明した。
【００２８】
このように本実施形態では、多孔質基材の表面粗さＲａよりも電気伝導性を持つ炭素粉末と結着材からなる混合粉末の平均粒子径Ｌを小さくすることにより、定着性の比較的良好なガス拡散層が得られる。さらに、多孔質基材の表面粗さを８μｍ以上とし、電気伝導性を持つ炭素粉末と結着材からなる混合粉末の平均粒子径を５μｍ以下とすることにより定着性の極めて良好なガス拡散層が得られる。
【００２９】
（第２の実施形態）
図４は、第２の実施形態に係わる燃料電池の概略構成を示す断面図である。
【００３０】
本実施形態は、第１の実施形態のガス拡散層１０を、固体高分子電解質膜を有する燃料電池の電極として用いたものである。
【００３１】
図中の４０は水素イオン伝導性を有する固体高分子を電解質とした固体高分子電解質膜であり、この電解質膜４０の一方の主面には燃料極５０が設置され、他方の主面には酸化剤極６０が設置されている。
【００３２】
燃料極５０は、多孔質基材５１上に中間層５２を形成した拡散層（１０）上に燃料極触媒層５３を形成したものである。酸化剤極６０は、多孔質基材６１上に中間層６２を形成した拡散層（１０）上に酸化剤極触媒層６３を形成したものである。ここで、燃料極５０及び酸化剤極６０の拡散層（１０）が第１の実施形態で形成したものであり、多孔質基材５１，６１の表面粗さＲａ≧８μｍ以上、中間層５２，６２の平均粒子径Ｌ≦５μｍとなっている。
【００３３】
燃料極５０の上には燃料ガス供給溝５６を有するセパレータ５５が設置され、酸化剤極６０の上には酸化剤ガス供給溝６６を有するセパレータ６５が設置されている。ここで、各々の流路５６，６６は互いに直交する関係となっている。また、図には示さないが、図４の燃料電池は複数個積層されて燃料電池スタックを構成するようになっている。
【００３４】
このような構成を備えた燃料電池本体において、燃料ガス供給溝５６、酸化剤ガス供給溝６６に、燃料電池積層体の側面に設けた反応ガス供給マニホールドを介してそれぞれの反応ガス（燃料ガス、酸化剤ガス）を供給すると、単位セルの一対の電極で下記に示す電気化学反応が進行し、電極間で起電力が生じる。
【００３５】
燃料極  ：２Ｈ２ → ４Ｈ＋ ＋ ４ｅ−        ……（１）
酸化剤極：Ｏ２ ＋４Ｈ＋ ＋４ｅ− → ２Ｈ２ Ｏ……（２）
上式において、燃料極５０では、式（１）に示すように、供給した水素を水素イオンと電子に解離する。その際、水素イオンは電解質層を通り、また、電子は外部回路を通り、酸化剤極６０にそれぞれ移動する。
【００３６】
一方、酸化剤極６０では、式（２）に示すように、供給した酸化剤ガス中の酸素と、上述水素イオン及び電子が反応して水を生成する。このとき、外部回路を通った電子は、電流となり、電力を供給することができる。
【００３７】
なお、式（１），（２）の反応により生成した水は、燃料電池本体で消費されなかった反応ガス（既反応ガス）と共に燃料電池積層体の側面に設けた反応ガス排出マニホールドを介して燃料電池本体の外部に排出される。
【００３８】
次に、本実施形態の燃料電池を比較例と共により詳しく説明する。
【００３９】
第１の実施形態で製作したガス拡散層（１０）に触媒層を形成し、形成した電極５０，６０と固体高分子電解質膜４０とで燃料電池を製作した。燃料極触媒層５３はドクターブレード方により形成した。即ち、Ｐｔ−Ｒｕ合金触媒と固体高分子電解質液の混合溶液からなるインクを作製し、このインクを用いて上記作製したガス拡散層上にドクターブレード法により形成した。Ｐｔ−Ｒｕ合金触媒の金属量は０．５ｍｇ／ｃｍ２ とした。また、Ｐｔ−Ｒｕ合金触媒と固体高分子電解質の重量比は２対１とした。酸化剤極触媒層６３も同様には、Ｐｔ触媒と固体高分子電解質液の混合溶液からなるインクを作製し、上記作製したガス拡散層上にドクターブレード法により形成した。Ｐｔ触媒の金属量は０．４ｍｇ／ｃｍ２ とした。また、Ｐｔ触媒と固体高分子電解質との重量比は２対１とした。
【００４０】
燃料極５０、酸化剤極６０とで固体高分子電解質膜４０を挟持し、熱圧着にて電極−固体高分子電解質膜接合体ａを得た。固体高分子電解質膜４０には、厚さ２５μｍの全フッ素化イオノマー（例えばナフィオンNR111（登録商標））膜を用いた。また、熱圧着はホットプレスを用いて温度１３５℃、圧力２０ｋｇｆ/ｃｍ２ 、時間２分で行った。
【００４１】
次に、電極−固体高分子電解質膜接合体ａと同じガス拡散層Ａを用い、このガス拡散層Ａに触媒粉末と電解質膜を用いた混合粉末を用いて触媒層を形成することにより、燃料極５０と酸化剤極６０を製作した。そして、電極５０，６０で固体高分子電解質膜４０を挟み込むことにより燃料電池を製作した。
【００４２】
触媒層の形成は、中間層を製作する前記図２と同じ装置を用いて行った。電極−固体高分子電解質膜接合体ａで製作した燃料極、酸化剤極用触媒層形成インクを７０℃で乾燥し、触媒層形成用粉末とした。この粉末をガス拡散層Ａに塗布して燃料極、酸化剤極を製作した。製作した燃料極、酸化剤極とで固体高分子電解質膜を挟持し、熱圧着にて電極−固体高分子電解質膜接合体ｂを得た。固体高分子電解質膜、接合条件は電極−固体高分子電解質膜接合体ａと同じとした。
【００４３】
以下に比較例１の燃料極、酸化剤極の形成方法について述べる。ガス拡散層の多孔質基材として表面粗さＲａ＝５μｍ不織布を用いた。中間層の電気導電性材料にはデンカブラックを用い、結着剤には平均粒子径０．３μｍのポリテトラフルオロエチレンを用いた。デンカブラックとポリテトラフルオロエチレンの分散液で固形分重量比で６０：４０となるようにインクを作製し、ドクターブレードにて塗布して中間層を形成しガス拡散層を得た。なお、インクにおける分散媒の平均粒子径はＬ＝２μｍであった。中間層の目付け量はガス拡散層Ａと同じく１．０ｍｇ／ｃｍ２ とした。厚みは２０μｍであった。
【００４４】
このガス拡散層の中間層上に電極−固体高分子電解質膜接合体ａと同じ方法で触媒層を形成することにより、燃料極５０及び酸化剤極６０を作製した。そして、燃料極５０、酸化剤極６０、及び固体高分子電解質膜４０にて電極−固体高分子電解質膜接合体ｃを製作した。
【００４５】
次に、比較例２の燃料極、酸化剤極の形成方法について述べる。第１の実施形態で製作したガス拡散層Ｂを用い、このガス拡散層Ｂに電極−固体高分子電解質膜接合体ａと同じ方法で触媒層を形成することにより、このガス拡散層Ａに触媒粉末と電解質膜を用いた混合粉末を用いて触媒層を形成することにより、燃料極５０と酸化剤極６０を製作した。そして、電極５０，６０で固体高分子電解質膜４０にて電極−固体高分子電解質膜接合体ｄを製作した。なお、ガス拡散層Ｂは中間層が剥がれやすいために中間層が剥がれていないものを選定して使用した。
【００４６】
電極−固体高分子電解質膜接合体ａ〜ｄを酸化剤ガス供給用セパレータ、燃料ガス供給用セパレータに組み込み、発電試験を行った。燃料に水素濃度７０％、一酸化炭素濃度１０ｐｐｍの改質模擬ガスを供給し、酸化剤極には空気を供給し、電池温度は８０℃、アノード加湿８０℃、カソード加湿７０℃とし、利用率はそれぞれ８０％、４０％で発電試験を行った。
【００４７】
下記の（表１）に、各電極−固体高分子電解質膜接合体の電流密度０．３Ａ／ｃｍ２ と１Ａ／ｃｍ２ の時の電圧、１ｋＨｚの周波数で測定した交流抵抗値を示す。
【表１】
0005526066.tif 000002
【００４８】
（表１）に示すように電流密度０．３Ａ／ｃｍ２ では電極−固体高分子電解質膜接合体ａ〜ｄに電圧差はないが、電流密度１．０Ａ／ｃｍ２ では比較例である電極−電解質膜接合体ｃが最も電圧が低い結果となった。同じ触媒層を用いた電極−電解質膜接合体ａと比較するとガス拡散層の中間層を形成する電気伝導性を持つ炭素粉末と結着材からなる混合粒子の平均粒子径が細かくなおかつ中間層の厚みが薄くなったために、ガス拡散性能が低下したためと思われる。電極−電解質膜接合体ａより電極−電解質膜接合体ｂがより電流密度１．０Ａ／ｃｍ２ における電圧が高いのは、触媒層を乾式塗布したために、ガス拡散性が良好になったためと思われる。
【００４９】
またガス拡散層Ｂを用いた接合体ｄにおいては、ガス拡散層における中間層と多孔質基材の接触が悪いために交流抵抗値が高く、電流密度１．０Ａ／ｃｍ２ における電圧が低くなったものと思われる。
【００５０】
以上述べたように電気伝導性を持つ炭素粉末と結着材からなる平均粒子径Ｌが５μｍ以下の混合粉末を塗布してなる中間層と電気伝導性を持つ表面粗さＲａが８μｍ以上の多孔質基材からなるガス拡散層を用いることにより、ガス拡散性の優れた燃料電池を形成することができる。なお、電気伝導性を持つ炭素粉末と結着材からなる平均粒子径Ｌは２〜５μｍが望ましい。また、多孔質基材の表面粗さＲａは８μｍ以上が望ましいが、あまり大きすぎると混合粉末を定着させることができなくなる。従って、多孔質基材の表面粗さＲａは２０μｍ以下程度が望ましい。
【００５１】
このように本実施形態によれば、燃料電池の燃料極及び酸化剤極として第１の実施形態のようなガス拡散層を用いることにより、製造コストの低減をはかると共に特性向上をはかることができる。特に、多孔質基材の表面粗さＲａを８μｍ以上とし、電気伝導性を持つ炭素粉末と結着材からなる混合粉末の平均粒子径Ｌを５μｍとすることにより、定着性の極めて優れたガス拡散層を実現し、このガス拡散層に触媒層を乾式塗布することにより、より拡散性に優れた燃料電池を得ることができる。
【００５２】
（変形例）
ガス拡散層は必ずしも燃料電池の電極として用いるに限らず、ガスの拡散が可能で導電性であることを要求される部分に適用可能である。さらに、電解質は、必ずしも水素イオン伝導性を有する固体高分子を電解質とした固体高分子電解質膜に限るものではなく、アルカリ電解質であっても良い。
【００５３】
また、多孔質基材の表面粗さＲａの上限は特に規定されないが、あまり大きいと粒子がとどまらないので、２０μｍ以下程度が望ましい。さらに、平均粒子径Ｌの下限も特に限定されないが、あまり小さい粒子は作りづらいことから、２μｍ程度以上が望ましい。また、実施形態では、燃料電池において燃料極及び酸化剤極の両方でＲａ＞Ｌと規定したが、必ずしも両方の電極でＲａ＞Ｌを満足する必要はなく、一方の電極のみでＲａ＞Ｌを満足するようにしても良い。
【００５４】
本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５５】
１… 多孔質基材 
２…中間層
１０…ガス拡散層
２０…ガス拡散基材吸引ステージ
２１…中間層形成チャンバー
２２…混合物供給部
２３…ガス供給部
２４…カーボンペーパー
２５…ガス流量調整部
２６…排気ブロワー
２７…圧力調整弁
４０…固体高分子電解質膜
５０…燃料極
５１…燃料極多孔質基材
５２…燃料極中間層
５３…燃料極触媒層
５５…燃料極側セパレータ
５６…燃料ガス供給溝
６０…酸化剤極
６１…酸化剤極多孔質基材
６２…酸化剤極中間層
６３…酸化剤極触媒層
６５…酸化剤極側セパレータ
６６…酸化剤ガス供給溝
【図１】
0005526066.tif 000003
【図２】
0005526066.tif 000004
【図３】
0005526066.tif 000005
【図４】
0005526066.tif 000006